(57)【要約】【課題】本発明の目的は、所定の固定砥粒研磨布を用いて研磨することにより、テラス部に残存している島状の活性層を、研磨量を少なく、且つ完全に除去することができる、貼り合わせウェーハの製造方法を提供することにある。【解決手段】この発明のウェーハの製造方法は、ウェーハ６の所定の外周部を、固定砥粒研磨布２上に研磨液を供給しながら研磨して、前記所定面を平滑化する研磨工程を有し、前記固定砥粒研磨布が、多官能イソシアネートをもつソフトセグメント、および多官能ポリオールをもつハードセグメントからなり、かつ発泡倍率が１．１〜４倍であるウレタン結合材と、平均粒径が０．２〜10μmの範囲で且つ水酸基をもつシリカとを有し、ハードセグメントの、ウレタン結合材中に占める割合が、分子量比で４０〜５５％であり、シリカの固定砥粒研磨布全体に占める体積割合が、２０〜６０％の範囲であり、固定砥粒研磨布のショアＤ硬度が４０〜８０であることを特徴とする。【選択図】図２
2007287879.tif 000002
【特許請求の範囲】
【請求項１】
水素又はヘリウム等の軽元素を所定の深さ位置にイオン注入した活性層用ウェーハを、支持基板用ウェーハと貼り合わせ、その後の熱処理によりイオン注入した部分を剥離させて、この剥離により支持基板用ウェーハの外周部上に、活性層の外周部のダレによりテラス部が不可避的に形成され、その後、この剥離した活性層の外周部に研磨を施す工程を有する貼り合わせウェーハの製造方法であって、
前記活性層の外周部の研磨工程は、所定の固定砥粒研磨布で研磨することで、テラス幅のばらつき、及び活性層の外周面のスムースさを所定の範囲内に抑制しつつ、前記剥離時に活性層の一部がテラス部上に残存してなる島状の固着物を除去することを特徴とする貼り合わせウェーハの製造方法。
【請求項２】
前記研磨の所定の固定砥粒研磨布は、
多官能イソシアネートをもつソフトセグメント、及び多官能ポリオールをもつハードセグメントからなり、かつ発泡倍率が1.1〜1.4倍であるウレタン結合材と、
平均粒径が0.2〜10μmの範囲で且つ水酸基をもつシリカとを有し、
ハードセグメントの、ウレタン結合材中に占める割合が、分子量比で40〜55％であり、
シリカの、固定砥粒研磨布全体に占める割合が、20〜60体積％の範囲であり、
固定砥粒研磨布のショアＤ硬度が40〜80であることを特徴とする請求項１記載の貼り合わせウェーハの製造方法。
【請求項３】
前記研磨は、pH10〜13のアルカリ性溶液を研磨液として用いる請求項１又は２記載の貼り合せウェーハの製造方法。
【請求項４】
前記テラス幅ばらつきは、ノッチ部又はオリエンテーションフラット部を除くウェーハの全周で100μm以内である請求項１、２又は３記載の貼り合わせウェーハの製造方法。
【請求項５】
前記活性層の外周面のスムースさは5μm以内である請求項１〜４のいずれか１項記載の貼り合せウェーハの製造方法。
【請求項６】
前記活性層の外周部の研磨は、テラス部表面の研磨量を0.1μm以下に維持して行う請求項１〜５のいずれか１項記載の貼り合せウェーハ。
【請求項７】
前記研磨後の活性層の厚さが0.3μm以下である請求項１〜６のいずれか１項記載の貼り合せウェーハ。
【請求項８】
前記研磨は、枚葉研磨機で行う請求項１〜７のいずれか１項記載の貼り合せウェーハ。
【請求項９】
前記研磨は、位置制御機能付き研磨機で行う請求項１〜８のいずれか１項記載の貼り合せウェーハ。
【請求項１０】
請求項１〜９のいずれか１項記載の方法により製造された貼り合せウェーハ。
【発明の詳細な説明】
【技術分野】
【０００１】
本発明は、水素又はヘリウム等の軽元素を所定の深さ位置にイオン注入した活性層用ウェーハを、支持基板用ウェーハと貼り合わせ、その後の熱処理によりイオン注入した部分を剥離させて、この剥離により支持基板用ウェーハの外周部上に、活性層の外周部のダレによりテラス部が不可避的に形成され、その後、この剥離した活性層の外周部に研磨を施す工程を有する貼り合わせウェーハの製造方法に関するものである。
【背景技術】
【０００２】
貼り合わせウェーハの製造方法としては、例えば、水素又はヘリウム等の軽元素を所定の深さ位置にイオン注入した活性層用ウェーハを、支持基板用ウェーハと貼り合わせ、その後の熱処理により、イオン注入した部分を剥離させる、いわゆるスマートカット法がある。このスマートカット法は、従来の貼り合わせ技術とは異なり、貼り合わせた後の剥離により、その剥離した残部がウェーハとして再利用できる。この再利用により、貼り合わせウェーハでありながら、そのうちの１枚のウェーハを複数回使用することが可能となり、材料コスト削減の道を開いた。また、スマートカット法により製造したウェーハは、膜厚均一性に優れているという利点もあり、将来性のある製造方法として注目されている。
【０００３】
ただし、スマートカット法は、活性層用ウェーハを熱処理により剥離させた際、支持基板用ウェーハの外周部上には、テラス部（活性層の外周に位置する支持基板用ウェーハの外周部）及び、剥離の際に活性層用ウェーハの一部が固着・残存して、いわゆるSOI島と称される島状の固着物が不可避的に発生する。このSOI島が残存したままだと、デバイスプロセス中にパーティクルとなって、パターン欠陥を引き起こす原因となりやすく、デバイス特性や性能に悪影響を及ぼすことが懸念される。つまり、当該貼り合わせウェーハの品質向上のためには、外周部を研磨することにより、SOI島を除去し、テラス部をSOI島等の固着物のないクリーンな状態にすることが必要である。
【０００４】
テラス部に残存するSOI島をなくすための第１の方法としては、SOI島の発生を抑制する方法が挙げられる。例えば、特許文献１に記載されているように、アニーリング開始温度の次に緩速勾配で温度処理し、転移温度に達した後に、急速勾配で加熱するように剥離熱処理条件を改善し、SOI島の発生を減少させる方法が開示されている。
【特許文献１】特開２００３−３４７５２６号公報
【０００５】
また、テラス部に残存するSOI島をなくすための第２の方法としては、テラス部の発生を抑制する方法が挙げられる。例えば、特許文献２に記載されているように、支持基板、酸化膜、活性層を階段状に積み重ねることで、活性層外周部と支持基板との接着面積を小さくし、これにより、SOI島の発生を減少させる方法が開示されている。
【特許文献２】特開２０００−２４３９４２号公報
【０００６】
テラス部に残存するSOI島をなくすための第３の方法としては、テラス部を除去する方法が挙げられる。例えば、特許文献３に記載されているように、熱処理により活性層を剥離させた後、貼り合わせウェーハ端部にベベリング処理を施すことでテラス部を除去する方法が開示されている。
【特許文献３】特開２００１−１４４２７４号公報
【０００７】
しかしながら、特許文献１記載の方法では、SOI島を完全に除去することは不可能であり、加えて、活性層外周部のSOI島の存在範囲である、活性層外周面のスムースさが20μm以上と大きく、これが後のデバイスプロセス中に剥がれ落ちることでパーティクルとなる恐れもある。
【０００８】
さらにまた、特許文献２記載の方法では、貼り合わせウェーハの端部が階段状になっているため、支持基板ウェーハの端部は無駄になってしまい、特許文献３記載の方法では、貼り合わせウェーハ端部をベベリング処理により除去するため、薄い活性層にべべリング処理における汚染及びダメージの心配が有り、本来有効な活性層までも削り取ることとなる。その結果、半導体基板として使用できるウェーハの有効面積が小さくなるという点で問題がある。
【発明の開示】
【発明が解決しようとする課題】
【０００９】
本発明の目的は、特に、所定の固定砥粒研磨布を用いて活性層の外周部を研磨することにより、テラス部に残存してなる島状の固着物を、少ないテラス部表面の研磨量で、有効に除去することができる貼り合わせウェーハの製造方法を提供することにある。
【課題を解決するための手段】
【００１０】
上記目的を達成するため、本発明の要旨構成は以下の通りである。
（１）水素又はヘリウム等の軽元素を所定の深さ位置にイオン注入した活性層用ウェーハを、支持基板用ウェーハと貼り合わせ、その後の熱処理によりイオン注入した部分を剥離させて、この剥離により支持基板用ウェーハの外周部上に、活性層の外周部とのずれによりテラス部が不可避的に形成され、その後、この剥離した活性層の外周部に研磨を施す工程を有する貼り合わせウェーハの製造方法であって、
前記活性層の外周部の研磨工程は、所定の固定砥粒研磨布で研磨することで、テラス幅のばらつき、及び活性層の外周面のスムースさを所定の範囲内に抑制しつつ、前記剥離時に活性層の一部がテラス部上に残存してなる島状の固着物を除去することを特徴とする貼り合わせウェーハの製造方法。
【００１１】
（２）前記研磨の所定の固定砥粒研磨布は、多官能イソシアネートをもつソフトセグメント、及び多官能ポリオールをもつハードセグメントからなり、かつ発泡倍率が1.1〜1.4倍であるウレタン結合材と、平均粒径が0.2〜10μmの範囲で且つ水酸基をもつシリカとを有し、ハードセグメントの、ウレタン結合材中に占める割合が、分子量比で40〜55％であり、シリカの、固定砥粒研磨布全体に占める割合が、20〜60体積％の範囲であり、固定砥粒研磨布のショアＤ硬度が40〜80であることを特徴とする上記（１）貼り合わせウェーハの製造方法。
【００１２】
（３）前記研磨は、pH10〜13のアルカリ性溶液を研磨液として用いる上記（１）又は（２）記載の貼り合わせウェーハの製造方法。
【００１３】
（４）前記テラス幅ばらつきは、ノッチ又はオリエンテーションフラット部を除くウェーハの全周で100μm以内である上記（１）、（２）又は（３）記載の貼り合わせウェーハの製造方法。
【００１４】
（５）前記活性層の外周面のスムースさは5μm以内である上記（１）〜（４）のいずれか１項記載の貼り合わせウェーハの製造方法。
【００１５】
（６）前記活性層の外周部の研磨は、テラス部表面の研磨量を0.1μm以下に維持して行う上記（１）〜（５）のいずれか１項記載の貼り合わせウェーハの製造方法。
【００１６】
（７）前記研磨後の活性層の厚さが0.3μm以下である上記（１）〜（６）のいずれか１項記載の貼り合わせウェーハの製造方法。
【００１７】
（８）前記研磨は、枚葉研磨機で行う上記（１）〜（７）のいずれか１項記載の貼り合わせウェーハの製造方法。
【００１８】
（９）前記研磨は、位置制御機能付き研磨機で行う上記（１）〜（８）のいずれか１項記載の貼り合わせウェーハの製造方法。
【００１９】
（１０）上記（１）〜（９）のいずれか１項記載の方法により製造された貼り合せウェーハ。
【発明の効果】
【００２０】
本発明の目的は、特に、所定の固定砥粒研磨布を用いて活性層の外周部を研磨することにより、テラス部に残存してなる島状の固着物を、少ないテラス部表面の研磨量で、有効に除去することができる貼り合わせウェーハの製造方法の提供が可能になった。
【発明を実施するための最良の形態】
【００２１】
以下、この発明に従う貼り合わせウェーハの製造方法を説明する。
この発明は、水素又はヘリウム等の軽元素を所定の深さ位置にイオン注入した活性層用ウェーハを、支持基板用ウェーハと貼り合わせ、その後の熱処理によりイオン注入した部分を剥離させて、この剥離により支持基板用ウェーハの外周部上に、活性層の外周部のダレによりテラス部が不可避的に形成され、その後、この剥離した活性層の外周部に研磨を施す工程を有する貼り合わせウェーハの製造方法である。
【００２２】
図１及び図２は、この発明に従う貼り合わせウェーハの製造方法における、剥離した活性層の外周部の研磨工程を実施するのに好適な研磨機の要部構成を、研磨する貼り合わせウェーハとともに示した図であって、図１は研磨直前の状態、図２は研磨時の状態を示したものである。なお、図中の符号１は枚葉研磨機、２は固定砥粒研磨布、３は研磨用ヘッド、４は吸着パッド、５は研磨用テーブル、６は貼り合わせウェーハ、７は研磨液導入管、８は活性層、９は支持基板用ウェーハ、１０は島状の固着物であるSOI島である。
【００２３】
図示の研磨機１（図１、図２では枚葉研磨機）は、多数の固定砥粒２aが埋め込まれた固定砥粒研磨布２を表面に取り付けた剛体の研磨用ヘッド３と、吸着パッド４を表面に取り付けた研磨用テーブル５で主として構成され、貼り合わせウェーハ６が吸着パッド４を介して研磨用テーブル５上に固定載置され、固定砥粒研磨布２を、載置された貼り合わせウェーハ６の上方から下方の所定位置まで下降移動させるとともに、必要に応じて研磨液を研磨用ヘッド３の中心位置に設けた研磨液導入管７から供給しながら貼り合わせウェーハ６を構成する活性層の表面及び外周部を研磨する。
【００２４】
この発明の製造方法は、いわゆるスマートカット法により、活性層用ウェーハと支持基板用ウェーハを用いて貼り合わせウェーハを製造する方法であり、より具体的には、水素又はヘリウム等の軽元素を所定の深さ位置にイオン注入した活性層用ウェーハを、支持基板用ウェーハと貼り合わせ、熱処理によりイオン注入した部分を剥離させた後、この剥離した活性層用ウェーハ表面を熱酸化と、Arアニールにより、活性層厚さとラフネスをコントロールする製造方法である。
【００２５】
ところで、この貼り合わせウェーハでは、剥離により、支持基板用ウェーハの外周部上にテラス部が不可避的に形成されることが知られている。図３(a)〜(d)は、剥離直後の貼り合わせウェーハを概念的に示したものであり、図３(a)は平面図、図３(b)は同図(a)のＩ領域、図３(c)は同図(b)のII領域、そして図３(d)は同図(b)のIII−III線上断面図である。図３(a)〜(d)に示すように、剥離直後の貼り合わせウェーハは、活性層の外周面がリアス式海岸のように波打っていて、テラス幅に大きなばらつきがあること、及び前記剥離時に活性層の一部がテラス部上に固着してSOI島と称する島状の固着物が残存する傾向があり、これらは前述したような問題点があるため、その後の工程により、この剥離した活性層の外周部を研磨して、テラス幅のばらつきを小さくするとともに、島状の固着物を除去して、活性層の外周面のスムースさも小さくすることが必要である。
【００２６】
ここで、「テラス幅のばらつき」とは、ウェーハ全周における、テラス幅の最大値と最小値の差をいう。テラス幅のばらつきの範囲は、全周100μm以内に収めることが好ましい。ただし、ノッチ部又はオリエンテーションフラット部（図示せず）のテラス幅は考慮に入れない。
【００２７】
また、「活性層の外周面のスムースさ」とは、図３(c)に示すように、所定の視野範囲（幅：2mm）で、活性層の外周面をウェーハ上方から眺めたときの、活性層の外周面からSOI島の残存している範囲をいう。活性層外周面のスムースさの範囲は、5μm以下にすることが好ましい。
【００２８】
さらに、この発明の製造方法による活性層の厚さは、スマートカット法を用いることから、水素インプラによるエネルギーの関係で0.3μm以下となる。
【００２９】
そして、この発明の構成上の主な特徴は、剥離した活性層の外周部を研磨する手段として、特定の固定砥粒研磨布を用いることにあり、より具体的には、固定砥粒研磨布が、多官能イソシアネートをもつソフトセグメント、および多官能ポリオールをもつハードセグメントからなり、かつ発泡倍率が1.1〜4倍であるウレタン結合材と、平均粒径が0.2〜10μmの範囲で且つ水酸基をもつシリカとを有し、ハードセグメントの、ウレタン結合材中に占める割合が、分子量比で40〜55％であり、シリカの、固定砥粒研磨布全体に占める体積割合が20〜60％の範囲であり、固定砥粒研磨布のショアＤ硬度が40〜80であることにある。
【００３０】
そして、この発明は、図１及び図２で示すように、上記構成の固定砥粒研磨布を用いてウェーハ活性層の外周部、特に活性層外周部（活性層とテラス部との境界部分）を研磨することにより、活性層の剥離に起因して発生するSOI島を、テラス幅のばらつき、及び活性層の外周面のスムースさを抑制しつつ、有効に除去することができる。
【００３１】
ここで、ウレタン結合材の発泡倍率を1.1〜4倍とした理由は、1.1倍よりも小さいと、硬くなりすぎてウェーハに傷が生じやすくなり、また、4倍よりも大きいと、軟らかすぎてテラス部に残存するSOI島を十分に除去できなくなるおそれがあるからである。
【００３２】
ハードセグメントの、ウレタン結合材中に占める割合は、分子量比で40〜55％であることが好ましい。40％未満では、十分な硬度が得られず、研磨がダレて、急峻なテラスが得られない、一方、55％超えでは、硬度が高すぎて、ウェーハの研磨面にスクラッチ等の傷が発生するおそれがあるからである。なお、この傷のレベルは、その後、仕上げ研磨を行う場合には、傷を取ることができるレベルであるが、本発明では、この仕上げ研磨を省略する観点から、ハードセグメントの、ウレタン結合材中に占める割合の上限値を55％に限定した。
【００３３】
固定砥粒研磨布を構成するシリカの平均粒径を0.2〜10μmの範囲に限定したのは、0.2μｍ未満の場合には、活性層の外周部に固着するSOI島を十分に除去できなくなるからであり、10μm超えでは、ウェーハ裏面に傷が発生しやすくなるからである。なお、この傷のレベルは、その後、仕上げ研磨を行う場合には、傷を取ることができるレベルであるが、本発明では、この仕上げ研磨を省略する観点から、シリカの平均粒径の上限値を１０μｍに限定した。
【００３４】
また、シリカとして、水酸基をもつシリカに限定したのは、ウレタン結合材との親和性が良好のためである。
【００３５】
さらに、固定砥粒としてのシリカの、固定砥粒研磨布全体に占める体積割合を、20〜60％の範囲としたのは、20％未満だと、研磨のスピードが極端に下がるためであり、60％を超えると、ウェーハの研磨面に傷が発生しやすくなるからである。
【００３６】
加えて、固定砥粒研磨布のショアＤ硬度を40〜80としたのは、40未満だと、研磨がダレて、急峻なテラスが得られず、80を超えると、硬くなりすぎてウェーハの研磨面に傷がつきやすくなるからである。なお、この傷のレベルは、その後、仕上げ研磨を行う場合には、傷を取ることができるレベルであるが、本発明では、この仕上げ研磨を省略する観点から、前記ショアＤ硬度の上限値を80に限定した。
【００３７】
ここで、ショアＤ硬度は、ＪＩＳＫ６２５３−１９９７またはＩＳ０７６１９で規定する方法に従って測定した。
【００３８】
この発明では、上記構成要素を採用することにより、上述した効果を奏することができる。
【００３９】
特に、この発明では、SOI島が存在する支持基板用ウェーハのテラス部を、上記構成の固定砥粒研磨布を用いて研磨することにより、少ない総研磨量で除去することができる。例えば、1100℃以上で熱処理した300ｍｍの直径をもつ貼り合わせウェーハの支持基板用ウェーハのテラス部を研磨して、テラス幅のばらつき100μm以内で且つ活性層の外周面のスムースさ5μm以内とする場合、この発明法だと、テラス部表面を0.1μｍ以下と少ない研磨量で研磨するだけで済み、この結果、活性層と支持基板用ウェーハとの段差を維持することができる。
【００４０】
また、この発明の研磨工程は、固定砥粒研磨布上に研磨液を供給しながら機械化学研磨で行うのが好ましい。かかる研磨液としては、pHが10〜13のアルカリ性溶液であることが好ましい。pHが前記範囲外だと、研磨レートが低下して処理時間が長くなってしまう傾向があるからである。前記アルカリ性溶液としては、具体的には、水酸化ナトリウム（NaOH）溶液、水酸化カリウム（KOH）溶液等が挙げられる。
【００４１】
また、研磨は枚葉研磨機にて行うのが好ましい。
【００４２】
なお、前記研磨機は、位置制御機能付きであることが、わずかな総研磨量で、ウェーハのテラス部に存在するSOI島だけを有効に除去できる点で好適である。
【００４３】
このように上記の発明の方法によって、テラス幅のばらつき、及び活性層の外周のスムースさを抑制しつつ、テラス部上に残存するSOI島を除去した、貼り合わせウェーハを得ることができる。
【００４４】
上述したところは、この発明の実施形態の一例を示したにすぎず、請求の範囲において種々の変更を加えることができる。なお、ここでいう貼り合わせウェーハは、支持基板用ウェーハと活性層の間に酸化膜（絶縁膜）が存在する場合の他、酸化膜が存在しない場合も含まれる。
【実施例】
【００４５】
（実施例１）
実施例１は、サイズが300mmの活性層用シリコンウェーハに1500Åサイズの酸化膜を形成した後、水素ガスのイオン注入（加速電圧：50keV、ドーズ量：1×1017／cm2）を行い、支持基板用ウェーハ上に貼り合わせた。貼り合わせウェーハを窒素雰囲気で500℃、30分間の熱処理を施して、水素イオンを注入した部分を剥離させた後、活性層の表面及び外周部の研磨を行った。活性層の外周部の研磨は、図１及び図２に示すように、ウェーハを１枚ずつ研磨する方式である、枚葉研磨装置を使用し、多官能イソシアネートのソフトセグメント、および多官能ポリオールのハードセグメントからなり、かつ発泡倍率が２倍であるウレタン結合材と、平均粒径が2μmの水酸基をもつシリカとを有し、ハードセグメントの存在割合が、分子量比で全結合剤の50％であり、シリカの全体に占める体積割合が40％の範囲であり、ショアＤ硬度が55である固定砥粒研磨布に、pH11のKOHからなるアルカリ性溶液を研磨液として供給しながら、図２のように貼り合わせウェーハの活性層の外周部に対し、固定砥粒研磨布を位置決めした状態で研磨した。
【００４６】
（比較例１）
比較例１は、活性層の外周部の研磨を行わないこと以外は、実施例１と同様の工程で貼り合わせウェーハを製造した。
【００４７】
（比較例２）
比較例２は、研磨布として、従来の遊離砥粒研磨布を用いること以外は、実施例１と同様の工程で貼り合わせウェーハを製造した。
【００４８】
（評価方法）
上記で作製した各ウェーハについて、SOI島の観察及び残存割合、テラス幅のばらつきの計測、及び活性層の外周面のスムースさの計測について、光学顕微鏡を用いて行った。SOI島の観察結果を図４に示し、SOI島の残存割合、テラス幅のばらつき、活性層の外周面のスムースさ、及びテラス部表面の研磨量の計測結果を表１に示す。
【００４９】
【表１】
2007287879.tif 000003
【００５０】
表１の結果から、実施例１はSOI島の残存割合、テラス幅のばらつき、及びスムースさのいずれについても、比較例１及び２に比べ良好な数値を得ていることがわかる。また、テラス部の総研磨量については、実施例１と比較例１の結果の結果は同程度で、比較例２については実施例１に比べ研磨量が多かった。
【産業上の利用可能性】
【００５１】
この発明によれば、特に、所定の固定砥粒研磨布を用いて活性層の外周部を研磨することにより、テラス部に残存してなる島状の固着物を、少ないテラス部表面の研磨量で、有効に除去することができる貼り合わせウェーハの製造方法を提供することが可能になった。
【図面の簡単な説明】
【００５２】
【図１】この発明の製造方法に用いるのに適した枚葉研磨機の要部構成の概略断面図であって、貼り合わせウェーハを研磨する直前の状態で示す。
【図２】この発明の製造方法に用いるのに適した枚葉研磨機の要部構成の概略断面図であって、貼り合わせウェーハを研磨している状態を示す。
【図３】貼り合わせウェーハの概念図であって、(a)は平面図、(b)は (a)のＩ領域、(c)は(b)のII領域、(d)は (b)のIII−III線上断面図である。
【図４】(a)及び(b)は実施例１の貼り合わせウェーハの外周部を、それぞれ30倍及び120倍で光学顕微鏡により観察したときの写真であって、(c)及び(d)は、比較例１の貼り合わせウェーハの外周部を、それぞれ30倍及び120倍で光学顕微鏡により観察したときの写真である。
【符号の説明】
【００５３】
１  枚葉研磨機
２  固定砥粒研磨布
３  研磨用ヘッド
４  吸着パッド
５  研磨用テーブル
６  貼り合わせウェーハ
７  研磨液導入管
８  活性層
９  支持基板
１０  SOI島
【図１】
2007287879.tif 000004
【図２】
2007287879.tif 000005
【図３】
2007287879.tif 000006
【図４】
2007287879.tif 000007